(57)【要約】【課題】紫外線吸収能および耐候性、金型汚染性に優れ、かつ耐衝撃性、耐熱性、色調安定性、透明性に優れ、さらに耐薬品性、離型性に優れた芳香族ポリカーボネート樹脂組成物からなるメガネレンズを提供することにある。【解決手段】（ａ）粘度平均分子量が２００００〜５００００である芳香族ポリカーボネート樹脂１００重量部に対して、（ｂ）数平均分子量が２００〜１０００の飽和脂肪族炭化水素０．０５〜２重量部、（ｃ）最大吸収波長が３５０ｎｍ以上であるベンゾトリアゾール系紫外線吸収剤０．１〜１重量部、および（ｄ）亜リン酸エステル系安定剤０．０１〜２重量部、を含有する芳香族ポリカーボネート樹脂組成物。【選択図】      なし。【特許請求の範囲】
【請求項１】
（ａ）粘度平均分子量が２０，０００〜５０，０００である芳香族ポリカーボネート樹脂１００重量部に対して、
（ｂ）数平均分子量が２００〜１０００の飽和脂肪族炭化水素０．０５〜２重量部、
（ｃ）最大吸収波長が３５０ｎｍ以上であるベンゾトリアゾール系紫外線吸収剤０．１〜１重量部、および
（ｄ）亜リン酸エステル系安定剤０．０１〜２重量部
を含有することを特徴とするメガネレンズ用芳香族ポリカーボネート樹脂組成物。
【請求項２】
（ｄ）亜リン酸エステル系安定剤が、下記一般式（１）または（２）で示される化合物、またはそれらの混合物であることを特徴とする請求項１に記載のメガネレンズ用芳香族ポリカーボネート樹脂組成物。
【化１】
2004352828.tif 000009
（Ｒ１は、置換基を有してもよい炭素数１〜２０の脂肪族炭化水素基、脂環族炭化水素基または芳香族炭化水素基を表す。）
【化２】
2004352828.tif 000010
（Ｒ２〜Ｒ４は、それぞれ置換基を有してもよい炭素数１〜２０の脂肪族炭化水素基、脂環族炭化水素基または芳香族炭化水素基を表し、ｍ及びｎは、それぞれ０〜４の整数を表す。）
【請求項３】
芳香族ポリカーボネート樹脂１００重量部に対して、さらに（ｅ）フェノール系抗酸化剤０．０１〜２重量部を配合してなることを特徴とする請求項１または２に記載のメガネレンズ用芳香族ポリカーボネート樹脂組成物。
【請求項４】
請求項１〜３のいずれか１項に記載の樹脂組成物を成形してなるメガネレンズ。
【発明の詳細な説明】
【０００１】
【発明の属する技術分野】
本発明は、芳香族ポリカーボネート樹脂組成物に関する。詳しくは、紫外線吸収能及び耐候性、金型汚染性、耐加水分解性に優れ、耐衝撃性、耐熱性、色調安定性、透明性、耐薬品性および離型性に優れたメガネレンズ用芳香族ポリカーボネート樹脂組成物および該樹脂組成物を成形してなるメガネレンズに関する。
【０００２】
【従来の技術】
芳香族ポリカーボネート樹脂（以下、単に「ポリカーボネート樹脂」という）は、強度、剛性が大きく、また耐摩擦磨耗性が優れているので、例えば、自動車部品、各種精密機械部品等に広く用いられている。
しかしながら、ポリカーボネート樹脂は耐候性が十分ではなく、例えば、屋外での使用または蛍光灯照射下での室内使用においては、製品の変色あるいは強度の低下が認められることから使用がある程度制限されていた。
このため、ポリカーボネート樹脂には、従来から種々の光安定剤が単独であるいは数種組み合わせて用いられており、特にベンゾトリアゾール系紫外線吸収剤はその効果が比較的大きいので一般に用いられている。
また、ポリカーボネート樹脂は高屈折率を有し透明性や耐衝撃性にすぐれた特性を有することから、レンズ用材料として使用されてきており、近年メガネレンズ用材料として、視力補正用レンズ、サングラスや保護メガネ等に用いられている。最近は、メガネレンズに紫外線吸収能を付与し、目を有害な紫外線から保護しようとする要望が高くなってきている。ポリカーボネート樹脂製メガネレンズに紫外線級収能を付与するために、ポリカーボネート樹脂に紫外線吸収剤を添加したメガネレンズ用素材としてのポリカーボネート樹脂組成物が提案されている。
【０００３】
例えば、特許文献１にはポリカーボネート樹脂１００重量部とベンゾトリアゾリルフェノール基を２個有する紫外線吸収剤０．５〜３重量部を配合してなる樹脂組成物より形成されたメガネレンズについて開示されている。しかしながら、特許文献１に使用される紫外線吸収剤は、従来のベンゾトリアゾリルフェノール基を１個有する紫外線吸収剤に比べ、金型汚染性は改善されるものの紫外線吸収剤の添加量が多いため、金型汚染性は未だ充分に満足すべきものでなく、また、耐薬品性が不十分である。
【０００４】
また、特許文献２にはポリカーボネート樹脂組成物１００重量部に対して特定の構造で表されるアルキリデンビス（ベンゾトリアゾリルフェノール）化合物を０．００１〜５重量部添加した耐候性の改善されたポリカーボネート樹脂組成物が開示されており、前記化合物（紫外線吸収剤）の添加により、高圧水銀灯による紫外線照射前後の黄色度の変化（ΔＹＩ）が低下したことを示している。しかしながら、滞留成形性及び金型汚染性、耐加水分解性についてはなんら言及されておらず、また、耐薬品性についても不十分である。
【０００５】
本出願人は、メガネレンズ用ポリカーボネート樹脂組成物として、粘度平均分子量２０，０００〜５０，０００を有するポリカーボネート樹脂１００重量部に、最大吸収波長が３５０ｎｍ以上の特定のベンゾトリアゾール系紫外線吸収剤、および亜リン酸エステル系安定剤を配合した、紫外線吸収能および耐候性に優れ、金型汚染性がなく、耐加水分解性、耐熱性、耐衝撃性、色調安定性を有し、透明性に優れたポリカーボネート樹脂組成物および該樹脂組成物を成形したメガネレンズについて出願した（特願２００２−３３９４２号）。
メガネレンズ用材料は、透明性に優れると共に耐衝撃性などの機械的強度に優れることが必要であり、また化粧品や整髪料などが付着し劣化しやすいことから、さらに耐薬品性も要求されている。
【０００６】
ポリカーボネート樹脂の有する透明性を損なわずにポリカーボネート樹脂の耐薬品性を改良するために、共重合ポリエステルおよび耐候性改良剤（紫外線吸収剤）を配合することが提案されている（例えば、特許文献３）。これは所謂ポリカーボネート樹脂成形材料に関するもので、目を保護しようとするメガネレンズ用に向けられたものでない。
また、ポリカーボネート樹脂に成形時の離型性を付与するために、通常離型剤が添加される。離型剤としては、高級脂肪酸エステル、ポリシロキサン化合物、パラフィンワックス、ポリカプロラクトンなどが使用される。これらのうち、特に透明性を求められる分野では一般に飽和脂肪酸エステルが用いられてきた。
【０００７】
【特許文献１】
特開平９−２９１２０５号公報
【特許文献２】
特公平６−５１８４０号公報
【特許文献３】
特開２００１−２０７０６４号公報
【０００８】
【発明が解決しようとする課題】
本発明の目的は、紫外線吸収能及び耐候性、金型汚染性、耐加水分解性に優れ、耐衝撃性、耐熱性、色調安定性、透明性、耐薬品性に優れたポリカーボネート樹脂組成物および該樹脂組成物を成形してなるメガネレンズを提供することにある。特に紫外線吸収能及び耐候性、金型汚染性に優れ、透明性を有し、耐薬品性および離型性に優れたポリカーボネート樹脂組成物および該樹脂組成物を成形してなるガネレンズを提供することにある。
【０００９】
【課題を解決するための手段】
上記の課題を解決すべく種々検討を行い、紫外線吸収剤と共に、特定範囲の分子量を有する飽和脂肪族炭化水素（ワックス類）を配合することにより金型汚染性の問題がなく、透明性を低下することなく離型性に優れ耐薬品性を向上させ得ることが見出された。
【００１０】
すなわち、その要旨は、
（１）（ａ）粘度平均分子量が２０，０００〜５０，０００の芳香族ポリカーボネート樹脂１００重量部に対して、（ｂ）数平均分子量が２００〜１０００の飽和脂肪族炭化水素０．０５〜２重量部、（ｃ）最大吸収波長が３５０ｎｍ以上であるベンゾトリアゾール系紫外線吸収剤０．１〜１重量部、（ｄ）亜リン酸エステル系安定剤０．０１〜２重量部を含有する芳香族ポリカーボネート樹脂組成物。
【００１１】
（２）（ｄ）亜リン酸エステル系安定剤が、下記一般式（１）または（２）で示される化合物、またはそれらの混合物であることを特徴とする上記（１）に記載のメガネレンズ用芳香族ポリカーボネート樹脂組成物。
【化３】
2004352828.tif 000002
（Ｒ１は、置換基を有してもよい炭素数１〜２０の脂肪族炭化水素基、脂環族炭化水素基または芳香族炭化水素基を表す。）
【化４】
2004352828.tif 000003
（Ｒ２〜Ｒ４は、それぞれ置換基を有してもよい炭素数１〜２０の脂肪族炭化水素基、脂環族炭化水素基または芳香族炭化水素基を表し、ｍ及びｎは、それぞれ０〜４の整数を表す。）
【００１２】
（３）芳香族ポリカーボネート樹脂１００重量部に対して、さらに（ｅ）フェノール系抗酸化剤０．０１〜２重量部を配合してなることを特徴とする上記（１）または（２）のいずれかに記載のメガネレンズ用芳香族ポリカーボネート樹脂組成物。
【００１３】
（４）上記（１）〜（３）のいずれか１項に記載の樹脂組成物を成形してなるメガネレンズ。
を要旨とするものである。
【００１４】
【発明の実施の形態】
以下に、本発明を詳細に説明する。
本発明は、メガネレンズ用素材として、特に紫外線吸収能及び耐候性、金型汚染性に優れ、透明性を有し、耐薬品性および離型性に優れたポリカーボネート樹脂組成物であり、（ａ）粘度平均分子量が２０，０００〜５０，０００のポリカーボネート樹脂１００重量部に対して、（ｂ）数平均分子量が２００〜１０００の飽和脂肪族炭化水素０．０５〜２重量部、（ｃ）最大吸収波長が３５０ｎｍ以上であるベンゾトリアゾール系紫外線吸収剤０．１〜１重量部、（ｄ）上記一般式（１）および（２）で表される亜リン酸エステル系安定剤０．０１〜２重量部を、さらに必要に応じ（ｅ）フェノール系抗酸化剤０．０１〜２重量部を配合してなるポリカーボネート樹脂組成物に関する。
【００１５】
本発明におけるポリカーボネート樹脂（ａ）としては、芳香族ジヒドロキシ化合物またはこれと少量のポリヒドロキシ化合物をホスゲンまたは炭酸ジエステルと反応させることによって得られる分岐していてもよい熱可塑性芳香族ポリカーボネート重合体または共重合体である。なお、本発明のポリカーボネート樹脂の製造方法については、限定されるものではなく、ホスゲン法（界面重合法）あるいは、溶融法（エステル交換法）等いずれでも製造することができる。
【００１６】
該芳香族ジヒドロキシ化合物としては、例えば、２，２−ビス（４−ヒドロキシフェニル）プロパン［＝ビスフェノールＡ］、２，２−ビス（４−ヒドロキシ−３，５−ジメチルフェニル）プロパン、２，２−ビス（４−ヒドロキシ−３，５−ジエチルフェニル）プロパン、２，２−ビス（４−ヒドロキシ−（３，５−ジフェニル）フェニル）プロパン、２，２−ビス（４−ヒドロキシ−３，５−ジブロモフェニル）プロパン、２，２−ビス（４−ヒドロキシフェニル）ペンタン、２，４’−ジヒドロキシ−ジフェニルメタン、ビス−（４−ヒドロキシフェニル）メタン、ビス−（４−ヒドロキシ−５−ニトロフェニル）メタン、１，１−ビス（４−ヒドロキシフェニル）エタン、３，３−ビス（４−ヒドロキシフェニル）ペンタン、１，１−ビス（４−ヒドロキシフェニル）シクロヘキサン、ビス（４−ヒドロキシフェニル）スルホン、２，４’−ジヒドロキシジフェニルスルホン、ビス（４−ヒドロキシフェニル）スルフィド、４，４’−ジヒドロキシジフェニルエーテル、４，４’−ジヒドロキシ−３，３’−ジクロロジフェニルエーテル、４，４’−ジヒドロキシ−２，５−ジエトキシジフェニルエーテルなどが挙げられ、これらの芳香族ジヒドロキシ化合物は単独で、または２種以上を混合して使用することもできる。
【００１７】
分岐したポリカーボネート樹脂を得るには、フロログルシン、４，６−ジメチル−２，４，６−トリ（４−ヒドロキシフェニル）ヘプテン−２、４，６−ジメチル−２，４，６−トリ（４−ヒドロキシフェニル）ヘプタン、２，６−ジメチル−２，４，６−トリ（４−ヒドロキシフェニル）ヘプテン−３、１，３，５−トリ（４−ヒドロキシフェニル）ベンゼン、１，１，１−トリ（４−ヒドロキシフェニル）エタンなどで示されるポリヒドロキシ化合物、あるいは３，３−ビス（４−ヒドロキシアリール）オキシインドール（＝イサチンビスフェノール）、５−クロルイサチンビスフェノール、５，７−ジクロルイサチンビスフェノール、５−ブロムイサチンビスフェノールなどを前記芳香族ジヒドロキシ化合物の一部として用いればよく、使用量は、０．０１〜１０モル％であり、好ましくは０．１〜２モル％である。
【００１８】
本発明において、ポリカーボネート樹脂（ａ）としては、好ましくは、２，２−ビス（４−ヒドロキシフェニル）プロパンから誘導されるポリカーボネート樹脂、または２，２−ビス（４−ヒドロキシフェニル）プロパンと他の芳香族ジヒドロキシ化合物とから誘導されるポリカーボネート共重合体が挙げられる。
エステル交換法によりポリカーボネートを製造する場合の原料となる炭酸ジエステルとしては、例えばジフェニルカーボネート、ジトリルカーボネート等のジアリールカーボネート、ジメチルカーボネート、ジエチルカーボネート等ジアルキルカーボネートが挙げられる。
【００１９】
ポリカーボネート樹脂（ａ）の分子量は、溶媒として塩化メチレンを用い、温度２５℃で測定された溶液粘度より換算した粘度平均分子量（Ｍｖ）で、２０，０００〜５０，０００である。粘度平均分子量が２０，０００より小さいと、レンズ成形品の耐衝撃性が低下し、割れが発生する虞があるので好ましくなく、５０，０００より大きいと、流動性が悪くなり、成形性に問題がある。好ましい粘度平均分子量は２０，０００〜４０，０００であり、より好ましくは２１，０００〜３０，０００である。
本発明において粘度平均分子量（Ｍｖ）は、塩化メチレンを溶媒として、ウベローデ粘度計によって２５℃の温度で極限粘度［η］を測定し、次式により算出した値である。
【数１】
［η］＝１．２３×１０−４×（Ｍｖ）０．８３
【００２０】
本発明におけるポリカーボネート樹脂の製造法において、分子量を調節するためには、芳香族ジヒドロキシ化合物の一部として一価芳香族ヒドロキシ化合物が用いられる。一価芳香族ヒドロキシ化合物としては、例えば、ｍ−及ｐ−メチルフェノール、ｍ−及びｐ−プロピルフェノール、ｐ−ｔｅｒｔ−ブチルフェノール及びｐ−長鎖アルキル置換フェノールなどが挙げられる。
本発明において、ポリカーボネート樹脂（ａ）としては、単独のみならず、２種以上の樹脂を混合して用いてもよい。
【００２１】
本発明に用いられる飽和脂肪族炭化水素（ｂ）は、通常はパラフィンワックスとよばれるもので、その主成分はｎ−パラフィンおよび／またはｉ−パラフィンで、融点が５０〜８０℃の無色無臭の固体である。この飽和脂肪族炭化水素は、通常離型剤として使用されており、優れた離型性を付与することができる。しかしながら、ポリカーボネート樹脂に対しては相溶性が低く成形品が不透明になることがあることから、特に透明性が重視されるレンズ用素材には、通常、飽和脂肪酸エステルが離型剤として用いられていた。
本発明においては特定範囲の分子量を有する飽和脂肪族炭化水素を配合することにより透明性を損なうことなく、良好な離型性を有し耐薬品性を付与し得たものである。
本発明において使用される飽和脂肪族炭化水素は数平均分子量が２００〜１０００である飽和脂肪族炭化水素である。数平均分子量が２００より小さい場合は、成形時に揮発しやすいため金型汚染の問題があり、また耐薬品性および離型性が不充分となる。一方、数平均分子量が１０００より大きい場合には、透明性が低下する虞があり好ましくない。本発明に適用するのに好ましい飽和脂肪族炭化水素の数平均分子量は３００〜８００である。
【００２２】
本発明に用いられる上記の飽和脂肪族炭化水素（ｂ）の配合量としては、ポリカーボネート樹脂（ａ）１００重量部に対して０．０５〜２重量部であり、好ましくは０．０７〜１．７重量部であり、さらに好ましくは０．１〜１．５重量部である。飽和脂肪炭化水素の配合量が０．０５重量部よりも少ない場合は耐薬品性の付与効果が不十分であり、一方、２重量部より大きい場合には、成形時の揮発による金型汚染や成形品の透明性が損なわれる虞がある。
【００２３】
本発明に用いられる紫外線吸収剤（ｃ）は、ベンゾトリアゾール系の構造を有し、最大吸収波長が３５０ｎｍ以上である紫外線吸収剤である。このようなベンゾトリアゾール系紫外線吸収剤としては、具体的には、２−［５−クロロ（２Ｈ）−ベンゾトリアゾール−２−イル］−４−メチル−６−（ｔｅｒｔ−ブチル）フェノール及び２，４−ジ−ｔｅｒｔ−ブチル−６−（５−クロロベンゾトリアゾール）−２−イル）フェノールが挙げられる。
【００２４】
上記の紫外線吸収剤に加えて、さらにその他の紫外線吸収剤を併用することができる。その他の紫外線吸収剤としては、ベンゾフェノン系、サリチル酸フェニル系、ヒンダードアミン系等が挙げられる。
ベンゾフェノン系紫外線吸収剤としては、２，４−ジヒドロキシ−ベンゾフェノン、２−ヒドロキシ−４−メトキシ−ベンゾフェノン、２−ヒドロキシ−４−ｎ−オクトキシ−ベンゾフェノン、２−ヒドロキシ−４−ドデシロキシ−ベンゾフェノン、２−ヒドロキシ−４−オクタデシロキシ−ベンゾフェノン、２，２’−ジヒドロキシ−４−メトキシ−ベンゾフェノン、２，２’−ジヒドロキシ−４，４’−ジメトキシ−ベンゾフェノン、２，２’，４，４’−テトラヒドロキシ−ベンゾフェノン等が挙げられる。
【００２５】
サリチル酸フェニル系紫外線吸収剤としては、フェニルサルチレート、２−４−ジターシャリーブチルフェニル−３，５−ジターシャリーブチル−４−ヒドロキシベンゾエート等が挙げられる。ヒンダードアミン系紫外線吸収剤としては、ビス（２，２，６，６−テトラメチルピペリジン−４−イル）セバケート等が挙げられる。
【００２６】
上記の他に、最大吸収波長が３５０ｎｍ以下のベンゾトリアゾール系紫外線吸収剤も使用することができる。
【００２７】
紫外線吸収剤としては、上記以外に紫外線の保有するエネルギーを、分子内で振動エネルギーに変換し、その振動エネルギーを、熱エネルギー等として放出する機能を有する化合物が含まれる。さらに、酸化防止剤あるいは着色剤等との併用で効果を発現するもの、あるいはクエンチャーと呼ばれる、光エネルギー変換剤的に作用する光安定剤等も併用することができる。
【００２８】
本発明に用いられる紫外線吸収剤（ｃ）の配合量は、ポリカーボネート樹脂（ａ）１００重量部に対し、０．１〜１重量部であり、好ましくは０．１５〜０．８重量部、さらに好ましくは０．２〜０．６重量部である。紫外線吸収剤（ｃ）の配合量が０．１重量部より少ない場合には、紫外線吸収剤の効果を十分に発揮することができず、一方、１重量部を超える量を添加しても、本発明の目的とする組成物としての改良効果は見られない。
【００２９】
次に、本発明において用いられる亜リン酸エステル系安定剤（ｄ）（以下、単に「リン系安定剤」ということがある）としては、種々のものが使用されるが、耐加水分解性が要求される組成物については、ペンタエリスリトール構造を有する亜リン酸エステル系安定剤の使用は、プレッシャークッカ−試験（１２０℃，１００％ＲＨ，５ｈｒ）後に、成形品が白濁する虞があり好ましくない。
【００３０】
本発明において用いられる亜リン酸エステル系安定剤（ｄ）としては、下記一般式（１）および／または一般式（２）で示される亜リン酸エステル系安定剤（ｄ）が好ましい亜リン酸エステル系安定剤として用いられる。
【化５】
2004352828.tif 000004
（Ｒ１は、置換基を有してもよい炭素数１〜２０の脂肪族炭化水素基、脂環族炭化水素基、または芳香族炭化水素基を表す）
【化６】
2004352828.tif 000005
（Ｒ２〜Ｒ４は、それぞれ置換基を有してもよい炭素数１〜２０の脂肪族炭化水素基、脂環族炭化水素基または芳香族炭化水素基を表し、ｍ及びｎは、それぞれ０〜４の整数を表す。）
【００３１】
これらＲ１およびＲ２〜Ｒ４で示される基としては、それぞれ、例えば、炭素数１〜２０のアルキル基などの脂肪族炭化水素基、シクロアルキル基などの脂環族炭化水素基、フェニル基などの芳香族炭化水素基が好ましい。また、これらの基はヒドロキシル基などの置換基で置換されていてもよい。
【００３２】
上記一般式（１）または（２）の構造を有する亜リン酸エステル系安定剤としては、具体的には、トリス（ノニルフェニル）ホスファイト、トリフェニルホスファイト、トリス（２，４−ジ−ｔｅｒｔ−ブチルフェニル）ホスファイト、２，２−メチレンビス（４，６−ジ−ｔｅｒｔ−ブチルフェニル）オクチルホスファイト、トリス（エチルフェニル）ホスファイト、トリス（ブチルフェニル）ホスファイト及びトリス（ヒドロキシフェニル）ホスファイトなどが挙げられる。これらの安定剤のうち、トリス（２，４−ジ−ｔｅｒｔ−ブチルフェニル）ホスファイト、２，２−メチレンビス（４，６−ジ−ｔｅｒｔ−ブチルフェニル）オクチルホスファイトが好ましい。
【００３３】
本発明において、亜リン酸エステル系安定剤（ｄ）の配合量としては、ポリカーボネート樹脂（ａ）１００重量部に対して０．０１〜２重量部であり、０．０２〜１重量部が好ましい。亜リン酸エステル系安定剤の配合量が０．０１重量部より少ない場合は、安定剤としての効果が不十分であり、一方、２重量部を超えて添加してもそれ以上の安定剤としての効果は得られない。
上記亜リン酸エステル系安定剤を用いることにより耐候性、耐衝撃性、透明性、色調安定性に優れたポリカーボネート樹脂組成物が得られる。
【００３４】
本発明組成物は上記の（ａ）〜（ｄ）成分を必須成分とするが、さらに（ｅ）フェノール系抗酸化剤を含有することが好ましい。
このリン系安定剤に加えて、さらにフェノール系抗酸化剤を配合することにより、さらなる耐候性、色調安定性、リサイクル安定性が優れたポリカーボネート樹脂組成物を得ることができる。
【００３５】
本発明において使用されるフェノール系抗酸化剤（ｅ）としては，特に制限はないがヒンダードフェノール系化合物が好適に用いられる。代表的な例としては、ペンタエリスリトールテトラキス［３−（３，５−ジ−ｔｅｒｔ−ブチル−４−ヒドロキシフェニル）プロピオネート］、オクタデシル−３−（３，５−ジ−ｔｅｒｔ−ブチル−４−ヒドロキシフェニル）プロピオネート、チオジエチレンビス［３−（３，５−ジ−ｔｅｒｔ−ブチル−４−ヒドロキシフェニル）プロピオネート］、Ｎ，Ｎ’−ヘキサン−１，６−ジイルビス［３−（３，５−ジ−ｔｅｒｔ−ブチル−４−ヒドロキシフェニルプロピオナミド］、２，４−ジメチル−６−（１−メチルペンタデシル）フェノール、ジエチル［［３，５−ビス（１，１−ジメチルエチル）−４−ヒドロキシフェニル］メチル］ホスフォエート、３，３’，３”，５，５’，５”−ヘキサ−ｔｅｒｔ−ブチル−ａ，ａ’，ａ”−（メシチレン−２，４，６−トリイル）トリ−ｐ−クレゾール、４，６−ビス（オクチルチオメチル）−ｏ−クレゾール、エチレンビス（オキシエチレン）ビス［３−（５−ｔｅｒｔ−ブチル−４−ヒドロキシ−ｍ−トリル）プロピオネート］、ヘキサメチレンビス［３−（３，５−ジ−ｔｅｒｔ−ブチル−４−ヒドロキシフェニル）プロピオネート］、１，３，５−トリス（３，５−ジ−ｔｅｒｔ−ブチル−４−ヒドロキシベンジル）−１，３，５−トリアジン−２，４，６（１Ｈ，３Ｈ，５Ｈ）−トリオン、２，６−ジ−ｔｅｒｔ−ブチル−４−（４，６−ビス（オクチルチオ）−１，３，５−トリアジン−２−イルアミノ）フェノール、３，９−ビス｛２−［３−（３−ｔｅｒｔ−ブチル−４−ヒドロキシ−５−メチルフェニル）プロピオニルオキシ］−１，１−ジメチルエチル｝−２，４，８，１０−テトラオキサスピロ［５，５］ウンデカン等が挙げられる。
上記のうちで、特にペンタエリスリトールテトラキス［３−（３，５−ジ−ｔｅｒｔ−ブチル−４−ヒドロキシフェニル）プロピオネート］、オクタデシル−３−（３，５−ジ−ｔｅｒｔ−ブチル−４−ヒドロキシフェニル）プロピオネート、３，９−ビス｛２−［３−（３−ｔｅｒｔ−ブチル−４−ヒドロキシ−５−メチルフェニル）プロピオニルオキシ］−１，１−ジメチルエチル｝−２，４，８，１０−テトラオキサスピロ［５，５］ウンデカンが好ましい。
【００３６】
上記フェノール系抗酸化剤（ｅ）の配合量としては、ポリカーボネート樹脂（ａ）１００重量部に対して０．０１〜２重量部である。配合量が０．０１重量部より少ない場合には、抗酸化剤としての効果が不十分であり、一方、２重量部を超えて添加してもそれ以上の抗酸化剤としての効果は得られない。フェノール系抗酸化剤の配合量は、０．０２〜１重量部が好ましい。
【００３７】
本発明のポリカーボネート樹脂組成物の製造方法としては、特に制限はなく、例えば、（ａ）ポリカーボネート樹脂、（ｂ）飽和脂肪族炭化水素、（ｃ）紫外線吸収剤、（ｄ）亜リン酸エステル系安定剤、必要であれば（ｅ）フェノール系抗酸化剤を一括に溶融混練する方法、あるいは（ａ）ポリカーボネート樹脂、（ｂ）飽和脂肪族炭化水素、（ｃ）紫外線吸収剤、（ｄ）亜リン酸エステル系熱安定剤を予め混練後、必要であれば（ｅ）フェノール系抗酸化剤を配合し、溶融混練する方法などが挙げられる。
【００３８】
本発明のポリカーボネート樹脂組成物には、上記の（ａ）〜（ｅ）の成分の他に、必要に応じ、離型剤、イオウ系酸化防止剤、防曇剤、帯電防止剤、顔料、染料などの添加剤を配合することができる。
【００３９】
離型剤としては、脂肪族カルボン酸、脂肪族カルボン酸エステル、ポリシロキサン系シリコーンオイルから選ばれた少なくとも１種の化合物等芳香族ポリカーボネート樹脂に使用されるものが用いられる。これらの中で、脂肪族カルボン酸、脂肪族カルボン酸エステルから選ばれた少なくとも１種が好ましく用いられる。
【００４０】
脂肪族カルボン酸としては、飽和又は不飽和の脂肪族モノカルボン酸、ジカルボン酸又はトリカルボン酸を挙げることができる。ここで脂肪族カルボン酸は、脂環式カルボン酸も包含する。このうち好ましい脂肪族カルボン酸は、炭素数６〜３６のモノ又はジカルボン酸であり、炭素数６〜３６の脂肪族飽和モノカルボン酸がさらに好ましい。このような脂肪族カルボン酸の具体例としては、パルミチン酸、ステアリン酸、吉草酸、カプロン酸、カプリン酸、ラウリン酸、アラキン酸、ベヘン酸、リグノセリン酸、セロチン酸、メリシン酸、テトラトリアコンタン酸、モンタン酸、グルタル酸、アジピン酸、アゼライン酸等を挙げることができる。
【００４１】
脂肪族カルボン酸エステルを構成する脂肪族カルボン酸成分としては、前記脂肪族カルボン酸と同じものが使用できる。一方、脂肪族カルボン酸エステルを構成するアルコール成分としては、飽和又は不飽和の１価アルコール、飽和又は不飽和の多価アルコール等を挙げることができる。これらのアルコールは、フッ素原子、アリール基等の置換基を有していてもよい。これらのアルコールのうち、炭素数３０以下の１価又は多価の飽和アルコールが好ましく、さらに炭素数３０以下の脂肪族飽和１価アルコール又は多価アルコールが好ましい。ここで脂肪族アルコールは、脂環式アルコールも包含する。
【００４２】
これらのアルコールの具体例としては、オクタノール、デカノール、ドデカノール、ステアリルアルコール、ベヘニルアルコール、エチレングリコール、ジエチレングリコール、グリセリン、ペンタエリスリトール、２，２−ジヒドロキシペルフルオロプロパノール、ネオペンチレングリコール、ジトリメチロールプロパン、ジペンタエリスリトール等を挙げることができる。これらの脂肪族カルボン酸エステルは、不純物として脂肪族カルボン酸及び／又はアルコールを含有していてもよく、複数の化合物の混合物であってもよい。
【００４３】
脂肪族カルボン酸エステルの具体例としては、蜜ロウ（ミリシルパルミテートを主成分とする混合物）、ステアリン酸ステアリル、ベヘン酸ベヘニル、ベヘン酸オクチルドデシル、グリセリンモノパルミテート、グリセリンモノステアレート、グリセリンジステアレート、グリセリントリステアレート、ペンタエリスリトールモノパルミテート、ペンタエリスリトールモノステレート、ペンタエリスリトールジステアレート、ペンタエリスリトールトリステアレート、ペンタエリスリトールテトラステアレートを挙げることができる。
【００４４】
離型剤の配合量は、ポリカーボネート樹脂１００重量部に対して５重量部以下であり、好ましくは１重量部以下である。５重量部を超えると耐加水分解性の低下、射出成形時の金型汚染等の問題がある。該離型剤は１種でも使用可能であるが、複数併用して使用することもできる。
【００４５】
イオウ系酸化防止剤の具体例としては、ジラウリル−３，３’−チオジプロピオン酸エステル、ジトリデシル−３，３’−チオジプロピオン酸エステル、ジミリスチル−３，３’−チオジプロピオン酸エステル、ジステアリル−３，３’−チオジプロピオン酸エステル、ラウリルステアリル−３，３’−チオジプロピオン酸エステル、ペンタエリスリトールテトラキス（３−ラウリルチオプロピオネート）、ビス［２−メチル−４−（３−ラウリルチオプロピオニルオキシ）−５−ｔｅｒｔ−ブチルフェニル］スルフィド、オクタデシルジスルフィド、メルカプトベンズイミダゾール、２−メルカプト−６−メチルベンズイミダゾール、１，１’−チオビス（２−ナフトール）などをあげることができる。上記のうち、ペンタエリスリトールテトラキス（３−ラウリルチオプロピオネート）が好ましい。
【００４６】
イオウ系酸化防止剤を添加すると、リサイクル安定性の向上、すなわち、本発明の樹脂組成物の成形体を材料として再使用して得られる成形体の着色を大幅に抑制することが出来るという効果が得られる。イオウ系酸化防止剤の添加量は０．０１〜２重量部である。配合量が０．０１重量部より少ないと、成形時のリサイクル安定性が不十分であり、２重量部を越えて添加してもそれ以上の効果は得られない。イオウ系酸化防止剤の添加量は好ましくは０．０２〜１重量部であり、より好ましくは０．０３〜０．５重量部である。
【００４７】
また、必要に応じて添加される顔料や染料は、従来から目的に応じてポリカーボネート樹脂に適宜使用されるそれ自体公知のものが使用される。
【００４８】
本発明のポリカーボネート樹脂組成物は、紫外線吸収能および耐薬品性にすぐれており、その他に透明性、金型汚染性、耐衝撃性などの諸物性に優れているので、特にメガネレンズの用途に適している。
本発明の樹脂組成物から得られるメガネレンズは、通常の凹レンズ、凸レンズのみならず、サングラス、保護メガネ等のレンズ、或いは、レンズと枠を一体成形したゴーグル型メガネ等がある。
本発明のポリカーボネート樹脂組成物を用いてメガネレンズを製造する方法は、特に限定されるものではないが、金型を用いた射出成形による製造法等が挙げられる。
【００４９】
【実施例】
以下、本発明を実施例により更に詳細に説明するが、本発明はその要旨を越えない限り、以下の実施例に限定されるものではない。
なお、実施例および比較例においては次に記載の原材料を用いた。
【００５０】
（１）ポリカーボネート樹脂−１：粘度平均分子量が２５，０００のポリ−４，４−イソプロピリデンジフェニルカーボネート
（２）ポリカーボネート樹脂−２：粘度平均分子量が１８，０００のポリ−４，４−イソプロピリデンジフェニルカーボネート
【００５１】
（３）飽和脂肪族炭化水素−１：日本精蝋製「パラフィンワックス１５５」平均分子量約４８０）
（４）飽和脂肪族炭化水素−２：ヘキスト社製「ヘキストワックスＰＥ５２０」（平均分子量約２０００）
【００５２】
（５）紫外線吸収剤−１：２−［５―クロロ（２Ｈ）−ベンゾトリアゾール−２−イル］４−メチル−６−ｔｅｒｔ−ブチルフェノール（最大吸収波長：３５３ｎｍ）
（６）紫外線吸収剤−２：２−（２Ｈ−ベンゾトリアゾール−２−イル）−４−（１，１，３，３，−テトラメチルブチル）フェノール（最大吸収波長：３４３ｎｍ）
【００５３】
（７）紫外線吸収剤−３：２−（２Ｈ−ベンゾトリアゾール−２−イル）−４，６−ビス（１−メチル−１−フェニルエチル）フェノール（最大吸収波長：３４３ｎｍ）
（８）紫外線吸収剤−４：２，２’−メチレンビス［６−（２Ｈ−ベンゾトリアゾール−２−イル）−４−（１，１，３，３，−テトラメチルブチル）フェノール］（最大吸収波長：３４９ｎｍ）
【００５４】
（９）共重合ポリエステル樹脂：三菱化学株式会社製「ノバペックス  ＮＣ１０２Ｚ」：ナフタレンジカルボン酸８モル％共重合ポリエチレンテレフタレート樹脂、極限粘度０．８１
【００５５】
（１０）リン系安定剤−１：トリス（２，４―ジ−ｔｅｒｔ−ブチルフェニル）ホスファイト
（１１）リン系安定剤−２：２，２−メチレンビス（４，６−ジ−ｔｅｒｔ−ブチルフェニル）オクチルホスファイト
【００５６】
（１２）フェノール系抗酸化剤：ペンタエリスリトール  テトラキス［３−（３，５−ジ−ｔｅｒｔ−ブチル−４−ヒドロキシフェニル）プロピオネート］、
（商品名：ＩＲＧＡＮＯＸ１０１０、チバ・スペシャルティ・ケミカルズ社製）
【００５７】
試験片の物性評価は次に記載のように行った。
【００５８】
（Ａ）曇価（Ｈａｚｅ）：日本製鋼所製Ｊ−５０ＥＰ成形機を用いて厚さ３ｍｍのプレートを２９０℃で通常成形した。得られた成形品（プレート）について、濁度計ＮＤＨ−２０００（日本電色工業（株）製）で測定した。
【００５９】
（Ｂ）ＵＶカット波長及び透過率：日本製鋼所製Ｊ−５０ＥＰ成形機を用いて厚さ３ｍｍのプレートを２９０℃で通常成形した。得られた成形品（プレート）を用いて分光光度計ＵＶ−３１００ＰＣ（（株）島津製作所製）を用いて、ＪＩＳ−Ｋ７３６１に準拠して測定した。
【００６０】
（Ｃ）成形品の耐薬品性試験：厚み４ｍｍのＩＳＯ試験片に０．５％の歪みを与え、２０℃、濃度１００ｗｔ％のブタノール中に試験片を浸漬し、クラック発生までの時間を測定した。
○：クラック発生までの時間が６０ｓｅｃ以上
△：クラック発生までの時間が３０〜６０ｓｅｃ
×：クラック発生までの時間が３０ｓｅｃ未満
【００６１】
（Ｄ）成形品の離型性：コップ金型を用いて、成形温度２９０℃でコップ型成形品を成形した際の離型性を評価した。
○：離型性が良好、△：離型性が普通、×：離型性が不良
【００６２】
（Ｅ）メガネレンズの耐衝撃性試験：レンズ、レンズ枠およびブリッジ部のフロント部ならびにパット部が一体に成形されたゴーグル型金型で厚さ２ｍｍのレンズ部を有する保護メガネを成形後、直径６ｃｍ，重さ１．０５ｋｇの鉄球を１．８ｍの高さから落下させる方法による落球衝撃試験を行って評価した。
○：落球衝撃試験後割れず。×：落球衝撃試験後割れ発生。
【００６３】
実施例１〜５，比較例１〜８
表１〜３に示す配合処方で、原料を秤量し、タンブラーによって２０分混合した後、４０ｍｍφ単軸押出機を用いて、シリンダー温度２９０℃でペレット化した。得られたペレットを用い、射出成形機にて、シリンダー温度２９０℃にて３ｍｍ厚プレートを成形し、上記（Ａ）（Ｂ）の評価を行った。成形品の耐薬品性については、上記（Ｃ）記載の方法で行い、成形品の離型性については上記（Ｄ）記載の方法で行った。また、上記したゴーグル型金型で厚さ２ｍｍのレンズ部を有する保護メガネを成形後、上記（Ｅ）記載の試験法により衝撃試験を行った。評価結果を表１〜３に示す。
【００６４】
【表１】
2004352828.tif 000006
【００６５】
【表２】
2004352828.tif 000007
【００６６】
【表３】
2004352828.tif 000008
【００６７】
【発明の効果】
本発明のポリカーボネート樹脂組成物は、４００ｎｍ以下の紫外線を十分にカットすることができ、紫外線吸収能及び耐候性、金型汚染性、耐加水分解性に優れ、耐衝撃性、耐熱性、色調安定性、透明性、耐薬品性、離型性に優れており、特にメガネレンズ、特にサングラス用素材として極めて有用である。
本発明のポリカーボネート樹脂組成物を成形して得られるメガネレンズは紫外線吸収能に優れ、透明性を維持し優れた耐衝撃性を有し、耐薬品性に優れたものである。